다음 에 , 오토클레이브 에 의해 , 240 ℃ 로 90 분 간 더 가열 한 후 , 얻 어 진 중합 용액 을 감압 하 240 ℃ 로 1 시간 건조 시켜 , 중합체 에 음 의 고유 복굴절 을 부여 하 는 구성 단위 로서 N - 비닐 - 2 - 피 롤리 돈 단위 를 가짐 과 더불 어 , 중합체 에 양 의 고유 복굴절 을 부여 하 는 구성 단위 로서 락톤 환 구조 를 갖 는 투명 한 공중 합체 ( B - 3 C ) 를 얻 었 다 .